FR 2263207 A1 19751003 FR 7408418 A 19740307 L'invention- concerne un procédé pour établir et pour conformer des c - plexes stables à'base de constituants minéraux et organiques de densités sensiblement différentes, ainsi que les nouveaux produits obtenus par mise en oeuvre de ce procédé. Pour de nombreuses applications, en particulier dans l'industrie du b - timent, des travaux publics des adductions d'eau, on a besoin de matériaux composites qui sont généralement constitués par des charges minérales appropriées, telles que fibres de verre divisées, sable, etc. réparties au sein d'un mélange très homogène comprenant des résines thermodurcissables non polymérisées d'une pa,t, des substances minérales hydrophiles d'autre part, les unes et les autres ayant été préalablement mises en suspension très homogène au sein d'une phase liquide. Parmi de telles résines, le choix s test porté plus particulièrement sur les résines polyesters, sur les résines époxydes, sur les résines furfuraniques. Parmi les substances minérales hydrophiles, on a retenu plus particulièrement les ciments à prise rapide et le plâtre. Les techniques jusqu'à présent utilisées se heurtaient toutefois à la difficulté d'obtenir des mélanges bien homogènes tout au long de la mise en oeuvre, car, du fait de la sensible différence de densité entre les substances minérales (densité généralement supérieure à 1, 5) et les composés organiques (densité de l'ordre de 1), on évitait difficilement une ségrégation des unes et des autres substances (à moins d'avoir recours à des artifices complexes et coûteux). Il en résulterait des pièces conformées (par moulage, coulée, injection, etc. ) accusant certaines hétérogénéités qui les rendaient impropres à l'usage auquel elles étaient destinées. Par ailleurs, le renchérissement et la rareté relative de certaines des résines utilisées amenait à réduire au maximum la quantité de ces résines et cela rendait encore plus difficile l'obtention de mélanges stables et de pièces finies homogènes. La présente invention a pour objet un procédé qui soit d'une mise en oeuvre simple et économique et procure des produits ayant des caractéristiques techniques satisfaisantes. Elle est caractérisée par le fait qu'au mange d'au moins une charge dans une suspension aqueuse d'au moins un liant minéral hydrophile et d'au moins une résine thermodurcissable, on ajoute de l'acétate de polyvinyle, en proportions variant quelque peu suivant notamment la nature des constituants, leurs proportions relatives, le genre des produits finis à obtenir, mais qui, dans les cas les plus courants, avoisine cinq à dix pour cent en poids du total du mélange. -En agissant de la sorte, on constate qu'en dépit de la différence de densités des constituants - du moins pour des granulométries voisines - il n'intervient pas de ségrégation des éléments légers par rapport à ceux plus lourds, sur des périodes de temps très suffisantes, qui n'autorise pas le travail des complexes par les moyens habituels (concentration, chauffage, séchage, coulée, moulage, injections, etc). Par ailleurs, le procédé selon l'invention permet, toutes choses égales, d'utiliser une quantité de résine moindre que d'habitude, et qui peut descendre à 10 %, et même moins, ce qui rend donc le procédé particulièrement économique, au même titre que les pièces conformées auxquelles il conduit, et telles notamment que tubes, raccords de canalisation, panneaux pour construction, plaques pour isolation thermique ou phonique. On va décrire ci-après, à titre d'exemples, deux modes de réalisation de l'invention. Les parties (p. ) s'y entendent en poids. Exemple 1 Dans un récipient, on mélange - 1 p. de résine polyester, marque Stratyl A 116, fabriquéet vendue par la Société Rhône-Progil, - 0, 5 p. d'eau de savon (de Marseille, en copeaux, à concentration de 10 %), - 0, 5 p. d'oxyde de titane, qualité rutile, - 0, 1 p. d'octoate de cobalt (accélérateur), - 0, 1 p. de peroxyde de benzoyle (catalyseur). c Dans un deuxième récipient, on mélange - 0, 5 p. de ciment à prise rapide, - lp. d'une composition à base d'acétate de polyvinyle (marque Néoperlia des Etablissements Dufour), - 1 p. de sable fin de rivière, - 0, 550 p. de vermiculite. Dans un troisième récipient, on mélange sous agitation les contenus des deux précédents, on malaxe bien à fond pendant 20 minutes, puis, de suite, on conforme en moulant sous forme dtun tube de diamètres cm 90 x 110, longueur 100 cm, convenant pour canalisation d'adduction d'eau. Le procédé n'a donné lieu, en cours de travail, à aucune séparation des constituants et le produit fabriqué est doué d'une très bonne homogénéité. Exemple 2 On mélange intimement, - d'une part - 1 p. de résine époxyde, marque MR 1615 vendue par les Etablissements Borden & Cie, - 1 p. d'eau de savon (la meme que dans l'exemple 1), - 0, 5 p. d'oxyde de titane, qualité rutile, - 0, 25 p. de lessive de s ude à 20 % (catalyseur), - d'autre part: - 0, 5 p. de ciment prompt, - 6 p. de sable de carrière très fin - 1 p. d'une composition à base d'acétate de polyvinyle (marque Néoperlia des Etablissements Dufour). On mélange de manière très homogène les deux compositions et procède comme dans l'exemple 1 pour finalement aboutir à un panneau pour construction accusant une homogénéité satisfaisante. REVENDICATIONS - 1 - Procédé pour établir, voire conformer, des complexes stables à base de constituants minéraux et organiques de densités sensiblement différentes, procédé selon lequel on incorpore, de manière homogène, au moins une charge minérale dans un mélange finement divisé, en suspension aqueuse, d'au moins une résine thermodurcissable non complètement polymérisée et d'au moins un liant minéral hydrophile, on polymérise, on déshydrate éventuellement, on conforme suivant des moyens connus en soi, caractérisé par le fait qu'on a ajouté à la suspension de l'acétate de polyvinyle pour éviter la ségrégation des constituants. 2 - Procédé selon la revendication 1, caractérisé par le fait qu'on utilise de l'acétate de polyvinyle en proportion en poids d'au moins 5 % et d'au plus 10- Solo du total. 3 - Procédé selon la revendication 1, caractérisé par le fait qu'on additionne la phase aqueuse d'un agent tensio-actif. 4 - Procédé selon la revendication 3, caractérisé par le fait qu'on ajoute, aux ingrédients de la suspension, de l'oxyde de titane, avantageusement qualité rutile. 5 - Procédé selon la revendication 4, caractérisé par le fait qu'on ajoute de l'oxyde de titane en quantité en poids de l'ordre de quelques % du total. 6 - Procédé selon la revendication 1, caractérisé par le fait qu'on ajoute aux ingrédients de la suspension de la vermiculite. 7 - Procédé selon la revendication 6, caractérisé par le fait qu'on ajoute de la vermiculite en quantité en poids d'au plus 50 % du total. 8 - Complexes stables non conformés à base de constituants minéraux et organiques obtenus transitoirement par mise en oeuvre du procédé selon l'une quelconque des revendications 1 à 7. 9 - Complexes stables conformés obtenus par transformations mécaniques des complexes suivant la revendication 8.